【事件の表示】
　特許第６２８１３９１号発明「紫外線硬化型インクジェット組成物及び収容体」の特許異議申立事件について、次のとおり決定する。
【結　論】
　特許第６２８１３９１号の特許請求の範囲を、訂正請求書に添付した訂正特許請求の範囲のとおり、訂正後の請求項〔１〜１４〕について訂正することを認める。 
　特許第６２８１３９１号の請求項１〜７、９〜１４に係る特許を維持する。 
　特許第６２８１３９１号の請求項８に係る特許についての特許異議の申立てを却下する。
【理　由】
第１　手続の経緯　
　 
　特許第６２８１３９１号の請求項１〜１４に係る特許（以下、各請求項に係る特許を項番号に合わせて「本件特許１」などといい、まとめて「本件特許」という。）についての出願は、平成２６年４月１１日に出願され、平成３０年２月２日にその特許権の設定登録がされ、同年２月２１日にその特許掲載公報が発行された。
　その後、当該発行日から６月以内にあたる、同年８月１０日に本件特許１〜１４に対して渋谷都（以下、「申立人Ａ」という。）により、同年８月２０日に本件特許１〜７、１３、１４に対して藤江桂子（以下、「申立人Ｂ」という。）により、同年８月２１日に本件特許１〜１４に対して鈴木弘之（以下、「申立人Ｃ」という。）により、それぞれ特許異議の申立てがされ、当審は、同年１１月１４日付けで取消理由を通知した。これに対して、その指定期間内である平成３１年１月１８日に特許権者は意見書の提出及び訂正の請求を行い（以下、当該訂正を「本件訂正」という。）、その訂正の請求に対して、同年２月２５日に申立人Ｃは意見書を提出した（なお、申立人Ａ、Ｂからの意見書の提出はなかった。）。
第２　本件訂正の適否についての判断 
 
　１　本件訂正の内容（訂正事項１）
　本件訂正は、特許法第１２０条の５第３項及び第４項の規定に従い、一群の請求項を構成する請求項１〜１４を訂正の単位として訂正することを求めるものであり、その内容（訂正事項１〜６）は、次のとおりである。
　(1) 訂正事項１ 
　特許請求の範囲の請求項１に「前記顔料分散剤の酸価とアミン価の少なくともいずれかが１０ｍｇＫＯＨ／ｇ以上である、ラジカル重合型の紫外線硬化型インクジェット組成物。」とあるのを、「前記顔料分散剤の酸価とアミン価の少なくともいずれかが１０ｍｇＫＯＨ／ｇ以上であり、前記ラジカル重合性化合物として、ビニルエーテル基と（メタ）アクリレート基とを有するラジカル重合性化合物を含有する、ラジカル重合型の紫外線硬化型インクジェット組成物。」に訂正する（請求項１の記載を直接的又は間接的に引用する請求項２〜７、９〜１４も同様に訂正する。）。
　(2) 訂正事項２
　特許請求の範囲の請求項８を削除する。
　(3) 訂正事項３
　特許請求の範囲の請求項９に「請求項８記載のラジカル重合型の紫外線硬化型インクジェット組成物。」とあるのを、「請求項１〜７のいずれか１項に記載のラジカル重合型の紫外線硬化型インクジェット組成物。」に訂正する。
　(4) 訂正事項４
　特許請求の範囲の請求項１０に「請求項８又は９に記載のラジカル重合型の紫外線硬化型インクジェット組成物。」とあるのを、「請求項１〜７および９のいずれか１項に記載のラジカル重合型の紫外線硬化型インクジェット組成物。」に訂正する。
　(5) 訂正事項５
　特許請求の範囲の請求項１１に「請求項８〜１０のいずれか１項に記載のラジカル重合型の紫外線硬化型インクジェット組成物。」とあるのを、「請求項１〜７,９および１０のいずれか１項に記載のラジカル重合型の紫外線硬化型インクジェット組成物。」に訂正する。
　(6) 訂正事項６
　特許請求の範囲の請求項１３に「請求項１〜１２のいずれか１項に記載のラジカル重合型の紫外線硬化型インクジェット組成物を収容した収容体。」とあるのを、「請求項１〜７および９〜１２のいずれか１項に記載のラジカル重合型の紫外線硬化型インクジェット組成物を収容した収容体。」に訂正する。
　２　訂正の目的の適否、新規事項の有無及び特許請求の範囲の拡張・変更の存否
　(1) 訂正事項１について
　訂正事項１は、訂正前の請求項８における「前記ラジカル重合性化合物として、ビニルエーテル基と（メタ）アクリレート基とを有するラジカル重合性化合物を含有する」との記載に基づいて、訂正前の請求項１に記載されていたラジカル重合型の紫外線硬化型インクジェット組成物に含まれるラジカル重合性化合物を、ビニルエーテル基と（メタ）アクリレート基とを有するラジカル重合性化合物を含有するものに限定するものである。
　したがって、訂正事項１は、願書に添付した明細書、特許請求の範囲又は図面に記載した事項の範囲内の訂正であり、特許法第１２０条の５第９項で準用する同法第１２６条第５項に適合するものであるとともに、同法第１２０条の５第２項ただし書第１号に規定する特許請求の範囲の減縮を目的とするものであるといえる。
　また、訂正事項１は、上記のとおり、訂正前の請求項１に記載されていたラジカル重合性化合物を、訂正前の請求項８において特定されていたものに限定するものであり、カテゴリーや対象、目的を変更するものではないから、実質上特許請求の範囲を拡張し、又は変更するものには該当せず、特許法第１２０条の５第９項で準用する同法第１２６条第６項に適合するものである。
　(2) 訂正事項２〜６
　訂正事項２は、訂正前の請求項８を削除するものであり、訂正事項３〜６は、訂正事項２により削除された請求項８をいまだ引用した状態にある不明瞭な請求項の記載を明瞭化したもの、あるいは、引用請求項の一部を削除するものということができるから、これらの訂正事項は、特許法第１２０条の５第２項ただし書第１号に規定する特許請求の範囲の減縮を目的とするものであるか、同項ただし書第３号に規定する明瞭でない記載の釈明を目的とするものと認められる。また、これらの訂正事項が、願書に添付した明細書又は図面に記載した事項の範囲内の訂正であり、かつ、実質上特許請求の範囲を変更し又は拡張するものではないことは明らかであるから、当該訂正事項は、特許法第１２０条の５第９項で準用する同法第１２６条第５項及び第６項に適合するものである。
　３　小括
　上記１、２のとおり、本件訂正は、特許法第１２０条の５第３項及び第４項の規定に従い、一群の請求項を構成する請求項１〜１４について訂正を求めるものであり、その訂正事項は、特許法第１２０条の５第２項ただし書第１号又は第３号に掲げる事項を目的とするものに該当し、かつ、同条第９項において準用する同法第１２６条第５項及び第６項の規定に適合するので、訂正後の請求項〔１〜１４〕について訂正することを認める。
第３　本件特許請求の範囲の記載 （本件発明）
　
　上記第２のとおり、本件訂正は認容し得るものであるから、本件特許の特許請求の範囲の記載は、本件訂正後の、次のとおりのものである（以下、各請求項に係る発明を「本件発明１」などといい、まとめて「本件発明」という。）。 
「【特許請求の範囲】
【請求項１】
　顔料、顔料分散剤、ラジカル重合性化合物、及び光重合開始剤を含有し、収容体に収容されたラジカル重合型の紫外線硬化型インクジェット組成物であって、
　ラジカル重合型の紫外線硬化型インクジェット組成物の全量に対して、水分量が０．０５質量％以上０．２質量％以下であり、前記顔料分散剤の酸価が５０ｍｇＫＯＨ／ｇ以下であり、前記顔料分散剤のアミン価が１７ｍｇＫＯＨ／ｇ以下であり、前記顔料分散剤の酸価とアミン価の少なくともいずれかが１０ｍｇＫＯＨ／ｇ以上であり、
　前記ラジカル重合性化合物として、ビニルエーテル基と（メタ）アクリレート基とを有するラジカル重合性化合物を含有する、
ラジカル重合型の紫外線硬化型インクジェット組成物。
【請求項２】
　前記顔料分散剤のアミン価が５ｍｇＫＯＨ／ｇ以下である、請求項１記載のラジカル重合型の紫外線硬化型インクジェット組成物。
【請求項３】
　前記顔料分散剤の酸価が１２ｍｇＫＯＨ／ｇ以下である、請求項１又は２に記載のラジカル重合型の紫外線硬化型インクジェット組成物。
【請求項４】
　前記顔料分散剤の酸価とアミン価の合計量が、１５ｍｇＫＯＨ／ｇ以上９０ｍｇＫＯＨ／ｇ以下である、請求項１〜３のいずれか１項に記載のラジカル重合型の紫外線硬化型インクジェット組成物。
【請求項５】
　前記顔料分散剤の酸価とアミン価の合計量が、３４ｍｇＫＯＨ／ｇ以下である、請求項１〜４のいずれか１項に記載のラジカル重合型の紫外線硬化型インクジェット組成物。
【請求項６】
　前記ラジカル重合性化合物の含有量が、ラジカル重合型の紫外線硬化型インクジェット組成物の全量に対して、４５質量％以上である、請求項１〜５のいずれか１項に記載のラジカル重合型の紫外線硬化型インクジェット組成物。
【請求項７】
　前記光重合開始剤としてアシルホスフィンオキサイド系化合物を含有する、請求項１〜６のいずれか１項に記載のラジカル重合型の紫外線硬化型インクジェット組成物。
【請求項８】（削除）
【請求項９】
　前記ビニルエーテル基と（メタ）アクリレート基とを有するラジカル重合性化合物を、前記紫外線硬化型組成物の全量に対して、１０〜７０質量％含有する、請求項１〜７のいずれか１項に記載のラジカル重合型の紫外線硬化型インクジェット組成物。
【請求項１０】
　前記ビニルエーテル基と（メタ）アクリレート基とを有するラジカル重合性化合物を、前記紫外線硬化型組成物の全量に対して、２０質量％以下含有する、請求項１〜７および９のいずれか１項に記載のラジカル重合型の紫外線硬化型インクジェット組成物。
【請求項１１】
　前記ビニルエーテル基と（メタ）アクリレート基とを有するラジカル重合性化合物として、下記一般式（１）：
　ＣＨ2＝ＣＲ1−ＣＯＯＲ2−Ｏ−ＣＨ＝ＣＨ−Ｒ3　・・・（１）
（式中、Ｒ1は水素原子又はメチル基であり、Ｒ2は炭素数２〜２０の２価の有機残基であり、Ｒ3は水素原子又は炭素数１〜１１の１価の有機残基である。）
で表されるビニルエーテル基含有（メタ）アクリル酸エステル類を含有する、請求項１〜７，９および１０のいずれか１項に記載のラジカル重合型の紫外線硬化型インクジェット組成物。
【請求項１２】
　前記ビニルエーテル基含有（メタ）アクリル酸エステル類がアクリル酸２−（ビニロキシエトキシ）エチルである、請求項１１に記載のラジカル重合型の紫外線硬化型インクジェット組成物。
【請求項１３】
　請求項１〜７および９〜１２のいずれか１項に記載のラジカル重合型の紫外線硬化型インクジェット組成物を収容した収容体。
【請求項１４】
　前記収容体は、酸素透過度が、２３℃且つ湿度６５％において、０．０１ｃｃ〜５．０ｃｃ・２０μｍ／（ｍ2・ｄａｙ・ａｔｍ）である部材からなる容器に前記ラジカル重合型の紫外線硬化型インクジェット組成物が充填されたものであるか、少なくとも前記ラジカル重合型の紫外線硬化型インクジェット組成物を充填した容器を、酸素透過度が、２３℃且つ湿度６５％において、０．０１ｃｃ〜５．０ｃｃ・２０μｍ／（ｍ2・ｄａｙ・ａｔｍ）である部材からなる包装体により密封したものであるか、の少なくとも何れかである、請求項１３に記載の収容体。」
　
第４　平成３０年１１月１４日付けで通知した取消理由についての判断 
　
　１　標記取消理由の概要
　本件訂正前の請求項１〜１４に係る本件特許（本件発明）に対して通知した標記取消理由の要旨は、次のとおりである。
　(1) （進歩性）本件発明１〜１４は、下記引用文献に記載された発明に基いて、当業者が容易に発明をすることができたものであるから、本件特許１〜１４は、特許法第２９条第２項の規定に違反してされたものである（特許法第１１３条第２号）。 
　(2) （サポート要件）特許請求の範囲の請求項１〜７、１３、１４の記載は下記の点で特許法第３６条第６項第１号に適合するものではないから、本件特許１〜７、１３、１４は、同号に規定する要件を満たしていない特許出願に対してされたものである（特許法第１１３条第４号）。 
　２　取消理由(1)（進歩性）について
　(1) 引用文献 
　取消理由(1)において採用した引用文献は、以下のとおりである。 
　なお、本件特許異議申立事件は、申立人Ａ、Ｂ、Ｃの三者から申し立てられたものであるところ、いずれの申立人から提出された証拠であるのかを、各引用文献の後ろに記載した（例えば、申立人Ａが提出した甲第１号証を「甲Ａ１」などとした。）。 
　ア　主たる証拠 
　・引用文献１：国際公開第２０１３／１１８７３５号（甲Ｂ１、甲Ｃ２）
　・引用文献１'：特開２０１３−１７７５８０号公報（甲Ａ２） 
　・引用文献１''：特開２０１３−１５９７１６号公報（甲Ａ１） 
　・引用文献１'''：特開２００５−１８７７２５号公報（甲Ａ３） 
　なお、引用文献１は、引用文献１'のパテントファミリーであり、また引用文献１''及び引用文献１'''と類似する文献であるから、以下では、当該引用文献１を主たる証拠とした場合について詳述することとし（後記(2)〜(6)）、引用文献１'、引用文献１''及び引用文献１'''を主たる証拠とした場合については、後記(7)において略述することとした。 
　イ　従たる証拠 
　（ア） 水分量に関する文献 
　・引用文献２：特開２００３−２９２８５５号公報（甲Ａ４） 
　・引用文献３：特開２００３−３０６６２２号公報（甲Ａ５、甲Ｂ２） 
　・引用文献４：特開２０１４−１８１２８１号公報（甲Ａ６） 
　・引用文献５：特開２０１０−１４３９８２号公報（甲Ｃ１） 
　・引用文献６：特開２０１１−１６８８９号公報（甲Ａ７） 
　・引用文献７：特開２０１１−１６８９０号公報（甲Ａ８） 
　（イ） 特定の重合性化合物や収容体に関する文献 
　・引用文献８：特開２０１３−１７７５２５号公報 
　　（甲Ｃ３。甲Ｂ３の特開２０１４−５４３８号公報と類似）
　(2) 主たる証拠とした引用文献１の記載事項 
　・「［請求項１］
　顔料と、顔料分散剤と、エチレン性不飽和二重結合を有する化合物とを含有し、前記顔料分散剤が、アミン価が２０ｍｇＫＯＨ／ｇ以下、且つ、酸価が１０ｍｇＫＯＨ／ｇ以下であって、スチレン由来の繰り返し単位と、炭素数が１２以上の不飽和脂肪酸由来の繰り返し単位と、エチレン性不飽和二重結合を有するポリアルキレンオキシド由来の繰り返し単位とを有する共重合体、前記共重合体のアルカリ金属塩、前記共重合体のアルカリ土類金属塩、前記共重合体のアンモニウム塩、及び前記共重合体のアミン誘導体よりなる群から選択される１種以上を含む、インクジェットインク用顔料分散液。」
　・「［請求項４］
　請求の範囲第項１項乃至第３項のいずれか一項に記載のインクジェットインク用顔料分散液と、光重合開始剤とを含有する、活性エネルギー線硬化型インクジェットインク組成物。」
　・「［発明が解決しようとする課題］
　［００１０］
　本発明は、上記実情に鑑みてなされたものであり、常温保管時のみならず高温下においても長期間安定で、インク吐出面に対する撥液性を向上するインクジェットインク用顔料分散液、常温保管時のみならず高温下においても長期間安定で、インク吐出面に対する撥液性が良好で、インクジェットの目詰まりが生じにくい活性エネルギー線硬化型インクジェットインク組成物、並びに、当該活性エネルギー線硬化型インクジェット組成物を用いることにより、均質で再現性の高いインク層を有する印刷物を提供することを目的とする。」
　・「［００３０］
［顔料分散剤のアミン価及び酸価］
　本発明の顔料分散剤は、アミン価が２０ｍｇＫＯＨ／ｇ以下、且つ、酸価が１０ｍｇＫＯＨ／ｇ以下である。このような顔料分散剤を用いることにより、保存安定性、及びインクジェット吐出面に対する撥液性に優れた顔料分散液を得ることができる。２種以上の顔料分散剤を組み合わせて用いる場合には、当該顔料分散剤全体としてアミン価及び酸価が上記範囲内にあればよい。
　顔料分散剤のアミン価は、保存安定性及びインクジェット吐出面に対する撥液性に優れる点から、中でも、１７ｍｇＫＯＨ／ｇ以下であることが好ましい。また、顔料分散剤の酸価は、保存安定性及びインクジェット吐出面に対する撥液性に優れる点から、中でも、７ｍｇＫＯＨ／ｇ以下であることが好ましい。
　なお、本発明においてアミン価とは、固形分１ｇを中和するのに必要な塩酸量に対して当量となる水酸化カリウムの質量（ｍｇ）を表し、ＪＩＳ　Ｋ７２３７に記載の方法により測定することができる。
　また、本発明において酸価とは、固形分１ｇを中和するのに要するＫＯＨの質量（ｍｇ）を表し、ＪＩＳ　Ｋ００７０に記載の方法により測定することができる。
　なお、本発明において固形分とは、溶媒や分散剤を除く成分を意味する。」
　・「［００５１］
　上記共重合体等として、例えば、ビックケミー社製のＢＹＫＪＥＴ−９１５０等を用いることができる。」
　・「［００６０］
　単官能（メタ）アクリレートは特に限定されない。例えば、メチル（メタ）アクリレート、エチル（メタ）アクリレート、ｎ−プロピル（メタ）アクリレート、イソプロピル（メタ）アクリレート、ｎ−ブチル（メタ）アクリレート、ｓｅｃ−ブチル（メタ）アクリレート、イソブチル（メタ）アクリレート、ｔｅｒｔ−ブチル（メタ）アクリレート、ｎ−ペンチル（メタ）アクリレート、ｎ−ヘキシル（メタ）アクリレート、２−エチルヘキシル（メタ）アクリレート、ｎ−オクチル（メタ）アクリレート、ｎ−デシル（メタ）アクリレート、ベンジル（メタ）アクリレート、フェニル（メタ）アクリレート、フェノキシエチル（メタ）アクリレート、シクロヘキシル（メタ）アクリレート、ｔｅｒｔ−ブチルシクロへキシル（メタ）アクリレート、ジシクロペンテニル（メタ）アクリレート、イソボルニル（メタ）アクリレート、ジシクロペンタニル（メタ）アクリレート、１−アダマンチル（メタ）アクリレート、アリル（メタ）アクリレート、２，２’−オキシビス（メチレン）ビス−２−プロペノエート、エチルカルビトール（メタ）アクリレート、グリシジル（メタ）アクリレート、２−ヒドロキシルエチル（メタ）アクリレート、２−ジメチルアミノエチル（メタ）アクリレート、アクリロイルモルフォリン、Ｎ−アクリロイルオキシエチルヘキサヒドロフタルイミド、ステアリル（メタ）アクリレート、イソステアリル（メタ）アクリレート、トリデシル（メタ）アクリレート等が挙げられる。
　［００６１］
　中でも、硬化収縮が小さく、密着性が良好な点から、ベンジル（メタ）アクリレート、フェノキシエチル（メタ）アクリレート、フェノキシポリエチレングリコール（メタ）アクリレート等の芳香族炭化水素単官能（メタ）アクリレート、及び、イソボルニル（メタ）アクリレート、シクロへキシル（メタ）アクリレート、３，３，５−トリメチルシクロヘキシル（メタ）アクリレート、４−ｔ−ブチルシクロへキシル（メタ）アクリレート、ノルボルニル（メタ）アクリレート、ジシクロペンテニル（メタ）アクリレート、ジシクロペンタニル（メタ）アクリレート等の脂環式炭化水素単官能（メタ）アクリレートが好ましい。
　［００６２］
　二官能（メタ）アクリレートは特に限定されない。例えば、エチレングリコールジ（メタ）アクリレート、ジエチレングリコールジ（メタ）アクリレート、ジプロピレングリコールジ（メタ）アクリレート、トリプロピレングリコールジ（メタ）アクリレート、ヘキサンジオールジ（メタ）アクリレート、長鎖脂肪族ジ（メタ）アクリレート、１，９−ノナンジオールジ（メタ）アクリレート、ネオペンチルグリコールジ（メタ）アクリレート、ヒドロキシピバリン酸ネオペンチルグリコールジ（メタ）アクリレート、ステアリン酸変性ペンタエリスリトールジ（メタ）アクリレート、プロピレングリコールジ（メタ）アクリレート、グリセロールジ（メタ）アクリレート、トリエチレングリコールジ（メタ）アクリレート、テトラエチレングリコールジ（メタ）アクリレート、テトラメチレングリコールジ（メタ）アクリレート、ブチレングリコールジ（メタ）アクリレート、プロポキシ化ネオペンチルグリコールジ（メタ）アクリレート、ジシクロペンタニルジ（メタ）アクリレート、ポリエチレングリコールジ（メタ）アクリレート、ポリプロピレンジ（メタ）アクリレート、トリグリセロールジ（メタ）アクリレート、ネオペンチルグリコール変性トリメチロールプロパンジ（メタ）アクリレート、アリル化シクロヘキシルジ（メタ）アクリレート、メトキシ化シクロヘキシルジ（メタ）アクリレート、アクリル化イソシアヌレート、ビス（アクリロキシネオペンチルグリコール）アジペート、ビスフェノールＡジ（メタ）アクリレート、テトラブロモビスフェノールＡジ（メタ）アクリレート、ビスフェノールＳジ（メタ）アクリレート、ブタンジオールジ（メタ）アクリレート、フタル酸ジ（メタ）アクリレート、リン酸ジ（メタ）アクリレート、亜鉛ジ（メタ）アクリレート等が挙げられる。」
　・「［００７９］
（光重合開始剤）
　本発明の活性エネルギー線硬化型インクジェットインク組成物において用いられる光重合開始剤は、活性エネルギー線の照射により前記エチレン性不飽和二重結合を有する化合物の重合反応を促進するものであれば特に限定されず、従来公知の光重合開始剤を用いることができる。
　［００８０］
　光重合開始剤としては、例えば、チオキサントン等を含む芳香族ケトン類、α−アミノアルキルフェノン類、α−ヒドロキシケトン類、アシルフォスフィンオキサイド類、芳香族オニウム塩類、有機過酸化物、チオ化合物、ヘキサアリールビイミダゾール化合物、ケトオキシムエステル化合物、ボレート化合物、アジニウム化合物、メタロセン化合物、活性エステル化合物、炭素ハロゲン結合を有する化合物、及びアルキルアミン化合物等が挙げられる。
　［００８１］
　本発明において、光重合開始剤としては、重合反応を促進し、硬化性を向上する点から、中でも、アシルフォスフィンオキサイド類、α−ヒドロキシケトン類、及びα−アミノアルキルフェノン類よりなる群から選択される１種以上を用いることが好ましい。」
　・「［００９８］
　重合禁止剤としてフェノチアジン類重合禁止剤とニトロソアミン類重合禁止剤とを組み合わせて用いることにより、無酸素雰囲気下、及び酸素存在下のいずれの場合においても長期間安定で、粘度変化を抑え、加熱時にもゲル化や増粘を防止することができ、且つ、硬化性に優れた、活性エネルギー線硬化型インクジェットインク組成物が得られる。
　［００９９］
　なお、重合禁止剤としてフェノチアジン類重合禁止剤とニトロソアミン類重合禁止剤とを組み合わせて用いることにより、上記のような効果を発揮する作用としては、未解明であるが以下のように推定される。
　重合禁止剤としてフェノチアジン類重合禁止剤とニトロソアミン類重合禁止剤とを含有する活性エネルギー線硬化型インクジェットインク組成物は、フェノチアジン類重合禁止剤とニトロソアミン類重合禁止剤との相乗効果により、無酸素雰囲気下、及び酸素存在下のいずれの場合においてもインク組成物中のラジカルの発生を抑え、或いは発生したラジカルを補足し、エチレン性不飽和二重結合の重合反応を充分に抑制することができる。また、インク組成物を加熱する場合、ラジカルがより発生しやすくなり、ゲル化や増粘が起きやすくなる。フェノチアジン類重合禁止剤とニトロソアミン類重合禁止剤を組み合わせて用いることにより、加熱時であってもエチレン性不飽和二重結合の重合反応を充分に抑制することができる。このため、無酸素雰囲気下の保管中、酸素が存在する使用時、加熱時等、いずれの場合においても、インク組成物中のエチレン性不飽和二重結合は重合反応が抑制され、長期間安定で、粘度変化を抑えることができる。また、上述のような相乗効果により、重合禁止剤としてフェノチアジン類重合禁止剤とニトロソアミン類重合禁止剤とを含有するインク組成物は、当該インク組成物中の重合禁止剤の含有割合を従来よりも低くした場合であっても、重合反応を充分に抑制することができる。このため、活性エネルギー線を照射した際には、光重合開始剤が効率よく機能するため、エチレン性不飽和二重結合の重合反応が充分に進行し、硬化性にも優れている。
　重合禁止剤としてフェノチアジン類重合禁止剤とニトロソアミン類重合禁止剤とを含有する活性エネルギー線硬化型インクジェットインク組成物は、上記のように酸素存在下及び無酸素雰囲気下のいずれの場合においても長期間安定しているため、インク使用時に流路内やヘッド内で、目詰まりを起こすことなく、吐出安定性に優れる。活性エネルギー線硬化型インクジェットインク組成物を使用する場合は、インクジェットヘッド等を３０〜５０℃に加熱し、該インクジェットインク組成物の粘度を下げて吐出性を向上させることがよく行なわれるが、重合禁止剤としてフェノチアジン類重合禁止剤とニトロソアミン類重合禁止剤とを含有する活性エネルギー線硬化型インクジェットインク組成物は加熱時の安定性にも優れるため、このような手法を用いても、目詰まりを生ずることがない。これらのことから、当該インク組成物を用いて得られた印刷物はインク層が均質で、高品質な印刷物となる。」
　・「［０１０６］
（活性エネルギー線硬化型インクジェットインク組成物中の各成分の含有割合）
　本発明に係る活性エネルギー線硬化型インクジェットインク組成物において、顔料の含有量は、分散性と着色力を両立する点から、インクジェットインク組成物全量に対して０．１〜４０質量％が好ましく、０．２〜２０質量％がより好ましい。有機顔料の場合、中でも、０．１〜２０質量％が好ましく、０．２〜１０質量％がより好ましい。また、分散性と着色力を両立する点から、無機顔料の場合、中でも、１〜４０質量％が好ましく、５〜２０質量％がより好ましい。
　インクジェットインク組成物において分散剤の含有割合は、特に限定されず、顔料の種類によっても異なるが、顔料１００質量部に対して、顔料分散剤は、通常２０〜６０質量部であり、分散性及び分散安定性の点から、２５〜５５質量部が好ましく、３０〜５０質量部がより好ましい。
　また、インクジェットインク組成物におけるエチレン性不飽和二重結合を有する化合物の含有量は、特に限定されない。中でも、硬化性の点から、本発明のインクジェットインク組成物全体における上記エチレン性不飽和二重結合を有する化合物の含有量が、３０〜９５質量％であることが好ましく、４５〜９５質量％であることがより好ましく、６０〜９０質量％であることが特に好ましい。
　インクジェットインク組成物における顔料分散剤の含有量は特に限定されない。インクジェットインク組成物全体における顔料分散剤の含有量は、０．０２〜２４質量％であることが好ましく、中でも０．０３〜２０質量％であることが好ましく、０．０６〜１０質量％であることがより好ましい。顔料分散剤の含有量が少ないと立体保護層が形成されず顔料が凝集する恐れがある。また、含有量が多すぎると粘度が高くなる場合があり、吐出性が悪くなる恐れがある。
　本発明のインクジェットインク組成物において、スチレン由来の繰り返し単位と、炭素数が１２以上の不飽和脂肪酸由来の繰り返し単位と、エチレン性不飽和二重結合を有するポリアルキレンオキシド由来の繰り返し単位とを有する共重合体、前記共重合体のアルカリ金属塩、前記共重合体のアルカリ土類金属塩、前記共重合体のアンモニウム塩、及び前記共重合体のアミン誘導体よりなる群から選択される１種以上を含む顔料分散剤の含有量は特に限定されない。インクジェットインク組成物全体における当該共重合体等の含有量は、０．０２〜２４質量％であることが好ましく、中でも０．０３〜２０質量％であることが好ましく、０．０６〜１０質量％であることがより好ましい。該共重合体等の含有量が少ないと立体保護層が形成されず顔料が凝集する恐れがある。また、含有量が多すぎると粘度が高くなる場合があり、吐出性が悪くなる恐れがある。但し、上記顔料分散剤及び上記共重合体等の含有量は固形分換算である。」
　・「［０１１０］
（印刷物の製造方法）
　上記印刷物の製造方法は特に限定されないが、被記録媒体上に、前記本発明に係るインクジェットインク組成物を吐出する工程、及び、吐出されたインクジェットインク組成物に活性エネルギー線を照射して、該インクジェットインク組成物を硬化させる工程を含む、インクジェット記録方法を用いることが好ましい。
　以下、上記各工程について説明する。
　［０１１１］
（１）被記録媒体上に、インクジェットインク組成物を吐出する工程
　本工程では、通常、インクジェット方式により被記録媒体上に、インクジェットインク組成物を吐出する。インクジェット組成物を吐出して、所望の像を描画してもよいし、比較的広範囲にクリア層を形成してもよい。本発明においては、安定性に優れ、粘度の変化が少ない前記本発明に係るインクジェットインク組成物を用いるため、吐出安定性に優れる。
　［０１１２］
（２）活性エネルギー線を照射して、インクジェットインク組成物を硬化させる工程
　活性エネルギー線の線種は、上記光重合開始剤との組み合わせで、適宜選択されるものであり、特に制限されない。例えば、波長３６５ｎｍの紫外線等が好適に用いられる。
　活性エネルギー線の光源としては、紫外線を照射する場合には、例えば、高圧水銀ランプ、メタルハライドランプ、低圧水銀ランプ、超高圧水銀ランプ、紫外線レーザー、発光ダイオード（ＬＥＤ）等を用いることができ、特に制限されない。
　インクジェットインク組成物が、被記録媒体に着弾後、直ちに活性エネルギー線を照射することが好ましい。」
　・「［実施例］
　［０１１３］
　以下、本発明を実施例により、さらに詳細に説明するが、本発明は、これらの例によってなんら限定されるものではない。なお、実施例中、「部」は「質量部」を表す。また、固形分の含有割合を記載していない顔料分散剤は、固形分１００質量％である。
　［０１１４］
（実施例１：黄色顔料分散液の調製）
　ジプロピレングリコールジアクリレート（ＳＲ５０８、ｓａｒｔｏｍｅｒ製、不飽和二重結合当量１２１ｇ／ｅｑ、酸価０．０５質量％（アクリル酸換算））７４．２部に、スチレン由来の繰り返し単位と、炭素数が１６及び１８の不飽和脂肪酸由来の繰り返し単位と、エチレン性不飽和二重結合を有し不飽和脂肪酸由来の繰り返し単位１モルに対して１０〜６０モルのポリアルキレンオキシド由来の繰り返し単位とを有する共重合体、前記共重合体のアルカリ金属塩、前記共重合体のアルカリ土類金属塩、前記共重合体のアンモニウム塩、及び前記共重合体のアミン誘導体よりなる群から選択される１種以上を含む顔料分散剤（ＢＹＫＪＥＴ−９１５０、ビックケミー社製、アミン価１２ｍｇＫＯＨ／ｇ、酸価５ｍｇＫＯＨ／ｇ、固形分約７０質量％）１０．７部を溶解させ、ＰｉｇｍｅｎｔＹｅｌｌｏｗ１５５（ＰＹ１５５、クラリアント社製　イエロー顔料）１５部、フェノチアジン（ＴＤＰ、川口化学薬品社製）０．１部を加え、ペイントシェイカーで、１ｍｍ直径のジルコニアビーズを用いて顔料粒子径（メジアン径）が２００ｎｍ以下となるように分散し、実施例１の黄色顔料分散液を得た。粒子径は、大塚電子製　ＦＰＡＲ−１０００によって測定した。」
　・「［０１７７］
＜安定性評価＞
　上記参考例１〜５、比較参考例１〜１２、及び実施例３０並びに３１で得られた活性エネルギー線硬化型インクジェットインク組成物の粘度を、ＡｎｔｏｎＰａａｒ製ＡＭＶｎ粘度計を用いて４０℃の条件下で測定した。
　また、上記参考例１〜５、比較参考例１〜１２、及び実施例３０並びに３１の活性エネルギー線硬化型インクジェットインク組成物を下記の２つの条件でそれぞれ保管し、保管後のインク組成物の粘度を上記と同様の方法で測定し、保管後の粘度の保管前の粘度に対する変化率を求め、安定性の評価を行った。評価結果を表７に示す。なお下記保管条件１は、上記経時安定性評価（２）と同一の条件である。
　［０１７８］
［保管条件］
保管条件１（酸素存在下）：５０ｃｃのガラス瓶にインク組成物を４０ｃｃ充填し、６０℃で４週間保管した。
保管条件２（無酸素雰囲気下）：アルミパックにインク組成物を４０ｃｃ充填し、脱気した後密封して、６０℃で４週間保管した。
　［０１７９］
［安定性評価基準］
Ａ：変化率が５％未満であった。
Ｂ：変化率が５％以上１０％未満であった。
Ｃ：変化率が１０％以上５０％未満であった。
Ｄ：変化率が５０％以上であった。
　安定性評価がＡであれば、当該インクジェットインク組成物は安定性が特に優れている。また、安定性評価がＢであれば、当該インクジェットインク組成物は実用上問題なく使用できる。
　［０１８０］
＜硬化性評価＞
　上記参考例１〜５、比較参考例１〜１２、及び実施例３０の活性エネルギー線硬化型インクジェットインク組成物をそれぞれ、インクジェットヘッド（ＫＭ５１２ＭＨヘッド：コニカミノルタ製）を用いて３６０ｄｐｉになるようにＰＥＴ原反（東洋紡績製Ａ４３００）に印字した。その後、ＵＶランプ（ＬｉｇｈｔＨａｍｍｅｒ６：フュージョンＵＶシステムズ・ジャパン製）により積算光量３０ｍＪ／ｃｍ２、ピーク照度９０ｍＷ／ｃｍ２となるように紫外線照射し、塗膜を得た。結果は下記評価基準に従って判断した。評価結果を表７に示す。
　［０１８１］
［硬化性評価基準］
○：指触により、タックが確認されなかった。
×：指触により、タックが確認された。」
　(3) 引用文献１に記載された発明（引１インク」、「引１収容体」） 
　ア　引用文献１の［請求項１］を引用する［請求項４］には、活性エネルギー線硬化型インクジェットインク組成物に関する、次の発明が記載されているといえる。
「顔料と、顔料分散剤と、エチレン性不飽和二重結合を有する化合物とを含有し、前記顔料分散剤が、アミン価が２０ｍｇＫＯＨ／ｇ以下、且つ、酸価が１０ｍｇＫＯＨ／ｇ以下であって、スチレン由来の繰り返し単位と、炭素数が１２以上の不飽和脂肪酸由来の繰り返し単位と、エチレン性不飽和二重結合を有するポリアルキレンオキシド由来の繰り返し単位とを有する共重合体、前記共重合体のアルカリ金属塩、前記共重合体のアルカリ土類金属塩、前記共重合体のアンモニウム塩、及び前記共重合体のアミン誘導体よりなる群から選択される１種以上を含む、インクジェットインク用顔料分散液と、光重合開始剤とを含有する、活性エネルギー線硬化型インクジェットインク組成物。」 
　イ　また、一般に、活性エネルギー線硬化型インクジェットインク組成物を取り扱うにあたっては、これを収容するための、なにがしかの収容体が必要であり、実際、引用文献１にも、［０１７８］のとおり、安定性評価に際し、当該インク組成物を、ガラス瓶やアルミパックに収容した旨記載されている。 
　ウ　そうすると、引用文献１には、次の発明が記載されているといえる。
　・「顔料と、顔料分散剤と、エチレン性不飽和二重結合を有する化合物とを含有し、前記顔料分散剤が、アミン価が２０ｍｇＫＯＨ／ｇ以下、且つ、酸価が１０ｍｇＫＯＨ／ｇ以下であって、スチレン由来の繰り返し単位と、炭素数が１２以上の不飽和脂肪酸由来の繰り返し単位と、エチレン性不飽和二重結合を有するポリアルキレンオキシド由来の繰り返し単位とを有する共重合体、前記共重合体のアルカリ金属塩、前記共重合体のアルカリ土類金属塩、前記共重合体のアンモニウム塩、及び前記共重合体のアミン誘導体よりなる群から選択される１種以上を含む、インクジェットインク用顔料分散液と、光重合開始剤とを含有する、活性エネルギー線硬化型インクジェットインク組成物であって、収容体に収容されたもの。」（以下、「引１インク」という。） 
　・「「引１インク」を収容した収容体。」（以下、「引１収容体」という。） 
　(4) 本件発明１について（「引１インク」との対比・検討） 
　ア　顔料分散剤の酸価及びアミン価について 
　（ア） 「引１インク」における顔料分散剤は、アミン価が２０ｍｇＫＯＨ／ｇ以下、且つ、酸価が１０ｍｇＫＯＨ／ｇ以下であるから、本件発明１の顔料分散剤のアミン価及び酸価の数値と重複するものである。 
　（イ） また、引用文献１の［００３０］には、保存安定性などの観点から、中でも、アミン価は１７ｍｇＫＯＨ／ｇ以下であり、酸価は７ｍｇＫＯＨ／ｇ以下であることが好ましい旨記載され、［００５１］及び［０１１４］には、具体例として、アミン価１２ｍｇＫＯＨ／ｇ、酸価５ｍｇＫＯＨ／ｇの「ＢＹＫＪＥＴ−９１５０」が記載されている。 
　（ウ） 以上の点を踏まえると、「引１インク」の顔料分散剤は、本件発明１が規定する酸価及びアミン価の数値を満足するものを実質的に内包するというべきであるから、本件発明１と「引１インク」の顔料分散剤は、酸価及びアミン価において実質的な相違はないといえる。 
　イ　重合の形態などについて 
　（ア） 「引１インク」は、活性エネルギー線により硬化させるものであるところ、引用文献１の［０１１２］、［０１８０］には、具体例として、紫外線により硬化させることが記載されている。 
　（イ） また、「引１インク」のエチレン性不飽和二重結合を有する化合物の具体例として、引用文献１の［００６０］、［００６２］などには、単官能及び二官能アクリレートであるフェノキシエチルアクリレート及びジプロピレングリコールジアクリレート（これらは、本件発明１の実施例において、重合性化合物として使用されているものである。）が例示され、「引１インク」の光重合開始剤の具体例として、引用文献１の［００８０］、［００８１］などには、アシルフォスフィンオキサイド類（本件発明７の光重合開始剤にあたるものであり、本件特許明細書【００４２】において好適な光ラジカル重合開始剤として記載されたものである。）が挙げられ、さらに、引用文献１の［００９９］には、重合禁止剤の効果として、インク組成物中のラジカルの発生を抑え、或いは発生したラジカルを補足し、エチレン性不飽和二重結合の重合反応を充分に抑制することができる旨記載されていることを考え合わせると、「引１インク」のエチレン性不飽和二重結合を有する化合物は、本件発明１のラジカル重合性化合物に相当するものであり、当該「引１インク」は、ラジカル重合型であるということができる。 
　（ウ） 以上の点を踏まえると、「引１インク」は、紫外線による硬化を予定したものであるとともに、ラジカル重合性化合物を有するラジカル重合型の組成物であると認められるから、「本件発明１」と「引１インク」は、ラジカル重合型の紫外線硬化型インクジェット組成物であり、ラジカル重合性化合物を有する点において共通するといえる。 
　ウ　本件発明１と「引１インク」との対比（一致点・相違点） 
　そうすると、両者は、次の一致点及び相違点を有するものと認められる。
　・一致点：「顔料、顔料分散剤、ラジカル重合性化合物、及び光重合開始剤を含有し、収容体に収容されたラジカル重合型の紫外線硬化型インクジェット組成物であって、
　前記顔料分散剤の酸価が５０ｍｇＫＯＨ／ｇ以下であり、前記顔料分散剤のアミン価が１７ｍｇＫＯＨ／ｇ以下であり、前記顔料分散剤の酸価とアミン価の少なくともいずれかが１０ｍｇＫＯＨ／ｇ以上である、
ラジカル重合型の紫外線硬化型インクジェット組成物。」
　・相違点１：水分量について、本件発明１は、「ラジカル重合型の紫外線硬化型インクジェット組成物の全量に対して、水分量が０．０５質量％以上０．２質量％以下」と特定しているのに対して、「引１インク」には、水分量に関する特定がない点。
　・相違点２：ラジカル重合性化合物について、本件発明１は、「ラジカル重合性化合物として、ビニルエーテル基と（メタ）アクリレート基とを有するラジカル重合性化合物を含有する」と特定しているのに対して、「引１インク」には、そのような具体的な特定はない点。
　エ　相違点１、２についての検討 
　（ア） 引用文献２〜７の記載事項（水分量に関連する技術常識の整理） 
　はじめに、引用文献２〜７における水分（水分量）に関連する記載に着目しながら、紫外線硬化型インクジェット組成物における水分（水分量）についての当業者間の認識（技術常識）について整理しておく。 
　引用文献２〜５には、インク中の水分量（含水率）は、(i)支持体への密着性の改善、形成後の画像耐久性（耐水性）の改善、インクの長期保存性（ノズル内に滞在するインクの保存性）の改善、長期にわたるノズルの詰まりの防止の観点から、０．０２〜２．０質量％とすること（引用文献２の【００６５】参照）、あるいは、０．０１〜２．５質量％とすること（引用文献３の【００６３】【００６４】参照）、(ii)インク保存安定性、射出特性改善の観点から、０．８質量％以下とすること（引用文献４の【００２０】参照）、(iii)光硬化性インクジェット用インクの粘度変化が少なく保存安定性に優れるとの観点から、１００００ｐｐｍ以下（１質量％以下）、さらには５０００ｐｐｍ以下（０．５質量％以下）とすること（引用文献５の【０１０９】参照）、がそれぞれ記載されている。 
　また、引用文献６、７には、キナクリドン系顔料あるいはフタロシアニン系顔料に含まれるイオン性不純物は、水分によりインク中に溶解して塩を形成し、それによって析出物が発生することが記載されている（引用文献６の【００１５】、引用文献７の【００１５】参照）。 
　そうすると、紫外線硬化型インクジェット組成物における水分は、支持体への密着性、形成後の画像耐久性（耐水性）、インクの長期保存性（ノズル内に滞在するインクの保存性）、ノズルの詰まり、射出特性、インクの粘度変化、顔料中のイオン性不純物に起因する異物析出などに影響を与えること、そのため、当該水分量は低く抑えるべきであることが、本件特許の出願時における技術常識であったと理解することができる。そして、上記引用文献２〜５に記載された水分量の数値範囲（０．０２〜２．０質量％、０．０１〜２．５質量％、０．８質量％以下、１質量％以下など）は、本件発明１が規定する水分量の数値範囲を包含するものであることが分かる（ただし、引用文献２〜５に記載された水分量の数値範囲は、本件発明１が規定する水分量の数値範囲に比してかなり広い。）。
　さらに、当該水分量を低減するためには、当然のことながら、そのためのコストや労力、過大な工程や時間が必要となることから、当業者は、水分量低減により期待する効果と、コスト等との兼ね合いで（費用対効果を考えて）、最終的な水分量を設定することになるものと解するのが合理的である。
　（イ） 引用文献８の記載事項（ビニルエーテル基と（メタ）アクリレート基とを有するラジカル重合性化合物について）
　次に、ビニルエーテル基と（メタ）アクリレート基とを有するラジカル重合性化合物について記載された引用文献８の記載をみてみる。
　引用文献８の【００１７】〜【００２７】には、重合性化合物として、ビニルエーテル基含有（メタ）アクリル酸エステル類が挙げられ、特に、同【００２３】には、アクリル酸２−（２−ビニロキシエトキシ）エチル（当該化合物は、本件特許明細書【００７１】に、実施例の重合性化合物として記載されたものである。）が好適な例の一つであることが、同【００２５】には、ビニルエーテル基含有（メタ）アクリル酸エステル類、特に（メタ）アクリル酸２−（ビニロキシエトキシ）エチルの含有量は、インク組成物の総質量に対して、１０〜７０質量％が好ましいことが、それぞれ記載されている。
　（ウ） 本件発明１において、相違点１に係る水分量を規定した意義について
　ここで、本件発明１において、相違点１に係る水分量を規定した意義について確認しておくと、本件特許明細書の【００３８】には、次の記載を認めることができる。
「【００３８】
（水分）
　本実施形態の組成物は水分を含有し、その水分量は、組成物の全量（１００質量％）に対して０．０５質量％以上１．０質量％以下である。水分量は、組成物の製造効率を更に高める観点、組成物がビニルエーテル基と（メタ）アクリレート基とを有する重合性化合物を含有する場合に組成物の保存安定性をより高める観点から、０．０５質量％以上であると好ましく、０．１質量％以上であるとより好ましく、０．１５％以上であるとさらに好ましい。水分は、ビニルエーテル基と（メタ）アクリレート基とを有する重合性化合物の重合禁止作用をもつからである。また、水分量は、組成物の硬化性の低下を抑制する観点、及び、異物の析出を抑制する観点から、１．０質量％以下であると好ましく、０．８質量％以下であるとより好ましく、０．５質量％以下であるとさらに好ましい。上述したように、水分は、ビニルエーテル基と（メタ）アクリレート基とを有する重合性化合物の重合を阻害する作用を有し、組成物の硬化性を低下させる傾向がある。また、水分は、顔料の凝集の要因となり、顔料凝集により異物が析出すると考えられる。」
　当該記載によれば、本件発明１において水分量の下限値を規定するのは、「組成物の製造効率を更に高める観点、組成物がビニルエーテル基と（メタ）アクリレート基とを有する重合性化合物を含有する場合に組成物の保存安定性をより高める観点」からであり、上限値を規定するのは、「組成物の硬化性の低下を抑制する観点、及び、異物の析出を抑制する観点」からであることが分かる。そして、当該下限値の設定理由として挙げられた、「組成物がビニルエーテル基と（メタ）アクリレート基とを有する重合性化合物を含有する場合に組成物の保存安定性をより高める」観点とは、水分が有する、ビニルエーテル基と（メタ）アクリレート基とを有する重合性化合物の重合禁止作用、すなわち、水分は、ビニルエーテル基と（メタ）アクリレート基とを有する重合性化合物の重合を阻害する作用を有し、組成物の硬化性を低下させる傾向があるという知見に基づくものであり、当該上限値の設定理由として挙げられた、「組成物の硬化性の低下を抑制する観点」も、同様の知見に基づくものであることを理解することができる。そして、実際、本件特許明細書の【００７３】【表１】及び【００７４】【表２】に記載された実施例１、５と比較例１、８の実験結果を比べると、ビニルエーテル基と（メタ）アクリレート基とを有する重合性化合物であるＶＥＥＡの存在下にあっては、水分量が本件発明１の規定する下限値（０．０５重量％）を下回る比較例１（水分量は０．０２重量％）の場合、水分量が０．２重量％あるいは０．０５重量％の実施例１、５よりも、保存安定性の指標である「重合ゲル化（増粘）」の評価が低くなっているし、水分量が本件発明１の規定する上限値（０．２重量％）を上回る比較例８（水分量は１．２重量％）の場合、「硬化性」の評価が低くなっていることを看取することができる。
　（エ） 上記(ア)〜(ウ)の点を踏まえて、上記相違点１、２について検討をする。 
　上記(ア)のとおり、水分は、長期保存性などの特性に影響するところ、当該特性は、概して、インクに求められる特性というべきものであって、そのような要求は「引１インク」においても同じである。実際、引用文献１の［００１０］の記載によれば、「引１インク」が長期保存性などを課題としていることが分かる。 
　そうすると、「引１インク」においても、長期保存性などの特性の改善が求められていることから、上記(ア)のとおり、水分が長期保存性などの特性に影響を与えることを認知する当業者であれば、当該特性に影響するインクの水分量に着目し、その低減を図ることに、格別の創意は要しないというべきである。加えて、当該水分量をどの程度まで低減するかは、上記(ア)のとおり、水分量低減により期待する効果と、コスト等との兼ね合いで（費用対効果を考えて）決定されるべきものであるということができる。
　しかしながら、本件発明１の水分量の規定は、単に、組成物の製造効率を高める観点や、異物の析出を抑制する観点のみから設定されたものではなく、上記(ウ)のとおり、水分が有する、ビニルエーテル基と（メタ）アクリレート基とを有する重合性化合物の重合禁止作用についての知見に基づいてなされたものであって、「組成物がビニルエーテル基と（メタ）アクリレート基とを有する重合性化合物を含有する場合に組成物の保存安定性をより高める観点」及び「組成物の硬化性の低下を抑制する観点」という新たな視点に立って設定されたものである。そして、「引１インク」は、上記相違点２に係るビニルエーテル基と（メタ）アクリレート基とを有する重合性化合物を有するものではないから、「引１インク」において、当該重合性化合物を採用し、その上、上記の新たな視点に立って（従来にない異質な効果を期待して） 、その水分量を最適化すること、すなわち、上記(ア)に記載した、引用文献２〜５記載の広範な水分量の数値範囲の中から、本件発明１が規定する水分量の数値範囲を選択することは、当業者にとって容易なこととは認められない。そして、本件発明１は、これにより、当該異質な効果を奏するものである。
　以上のとおり、「引１インク」において、本件発明１の上記相違点１に係る構成（水分量の特定）と、上記相違点２に係る構成（ラジカル重合性化合物の特定）をともに規定することは当業者にとって容易なことではなく、また、これらの規定によって、本件発明１は「組成物にビニルエーテル基と（メタ）アクリレート基とを有する重合性化合物を含有する場合に組成物の保存安定性をより高める」、「組成物の硬化性の低下を抑制する」といった、「引１インク」などからは予測し得ない異質な効果をもたらすものであるから、本件発明１は、「引１インク」に対して進歩性を有するものである。 
　(5) 本件発明２〜７、９〜１２について（「引１インク」との対比・検討） 
　本件発明２〜７、９〜１２は、本件発明１の発明特定事項をすべて有するラジカル重合型の紫外線硬化型インクジェット組成物であるから、本件発明１と同様の理由により、「引１インク」に対して進歩性を有するものである。 
　(6) 本件発明１３、１４について（「引１収容体」との対比・検討） 
　本件発明１３、１４は、本件発明１〜７、９〜１２のラジカル重合型の紫外線硬化型インクジェット組成物を収容した収容体であり、他方、「引１収容体」は、「引１インク」を収容した収容体である。
　そして、上記(4)、(5)のとおり、本件発明１〜７、９〜１２のラジカル重合型の紫外線硬化型インクジェット組成物は、「引１インク」に対して進歩性を有するのであるから、本件発明１３、１４についても同様に、「引１収容体」に対して進歩性を有するものである。
　(7) 引用文献１'、引用文献１''及び引用文献１'''を主たる証拠とした場合の進歩性について 
　ア　引用文献１'を主たる証拠とした場合 
　引用文献１'の記載内容は、上記引用文献１の記載内容と類似するところ（後記引用文献１''、引用文献'''の記載内容についても同じである。）、引用文献１'の【請求項１】、【請求項４】には、次の記載がある。
　・「【請求項１】
　顔料と、顔料分散剤と、エチレン性不飽和二重結合を有する化合物とを含有し、前記顔料分散剤が、アミン価が２０ｍｇＫＯＨ／ｇ以下、且つ、酸価が１０ｍｇＫＯＨ／ｇ以下であって、スチレン由来の繰り返し単位と、炭素数が１２以上の不飽和脂肪酸由来の繰り返し単位と、エチレン性不飽和二重結合を有するポリアルキレンオキシド由来の繰り返し単位とを有する共重合体、前記共重合体のアルカリ金属塩、前記共重合体のアルカリ土類金属塩、前記共重合体のアンモニウム塩、及び前記共重合体のアミン誘導体よりなる群から選択される１種以上を含む、インクジェットインク用顔料分散液。」
　・「【請求項４】
　請求項１乃至３のいずれか一項に記載のインクジェットインク用顔料分散液と、光重合開始剤とを含有する、活性エネルギー線硬化型インクジェットインク組成物。」
　そして、同【０１４０】には、当該組成物をガラス瓶（収容体）に入れて経時安定性試験を行うことも記載されているから、引用文献１'には、上記「引１インク」及び「引１収容体」と同じ発明が記載されているといえ、本件発明とは、上記相違点１、２と同様の相違点が認められる。そして、当該相違点１、２に係る本件発明の構成が、上記引用文献２〜８から容易想到の事項であるといえないことは、上記のとおりであり、また、引用文献１'にも、当該相違点１、２が容易想到の事項であるというに足りる記載は見当たらない。
　したがって、本件発明は、引用文献１'に記載された発明に対して、進歩性を有するものといえる。 
　イ　引用文献１''を主たる証拠とした場合 
　引用文献１''の【請求項１】、【請求項２】には、次の記載がある。
　・「【請求項１】
　少なくともエチレン性不飽和二重結合を有する化合物と、重合禁止剤と、光重合開始剤とを含有し、前記重合禁止剤が、フェノチアジン類重合禁止剤とニトロソアミン類重合禁止剤とを含む、活性エネルギー線硬化型インクジェットインク組成物。
【請求項２】
　更に顔料を含有する、請求項１に記載の活性エネルギー線硬化型インクジェットインク組成物。」
　さらに、同【００５７】には、顔料を用いる場合には、顔料分散剤を組み合わせて用いることが、同【００６０】、【００６１】には、当該顔料分散剤として、アミン価が２０ｍｇＫＯＨ／ｇ以下、且つ酸価が２０ｍｇＫＯＨ／ｇ以下の低極性の分散剤を用いることが、それぞれ好適なものとして記載され、同【０１１４】、【０１１５】には、安定性評価に際し、インク組成物を、ガラス瓶やアルミパックに収容した旨記載されているから、引用文献１''には、次の発明が記載されているといえる。 
　・「少なくともエチレン性不飽和二重結合を有する化合物と、重合禁止剤と、光重合開始剤と、顔料と、顔料分散剤とを含有し、前記重合禁止剤が、フェノチアジン類重合禁止剤とニトロソアミン類重合禁止剤とを含み、前記顔料分散剤のアミン価が２０ｍｇＫＯＨ／ｇ以下、且つ酸価が２０ｍｇＫＯＨ／ｇ以下である、活性エネルギー線硬化型インクジェットインク組成物であって、収容体に収容されたもの。」（以下、「引１''インク」という。）
　・「「引１''インク」を収容した収容体。」（以下、「引１''収容体」という。） 
　そして、当該「引１''インク」及び「引１''収容体」は、上記引用文献１に記載された「引１インク」及び「引１収容体」と同等のものであり、本件発明とは、上記相違点１、２と同様の相違点が認められる。そして、当該相違点１、２に係る本件発明の構成が、上記引用文献２〜８から容易想到の事項であるといえないことは、上記のとおりであり、また、引用文献１''にも、当該相違点１、２が容易想到の事項であるというに足りる記載は見当たらない。
　したがって、本件発明は、引用文献１''に記載された発明に対して、進歩性を有するものといえる。 
　ウ　引用文献１'''を主たる証拠とした場合 
　引用文献１'''の【請求項１】には、次の記載がある。
　・「【請求項１】
光重合性化合物、顔料、分散剤を含有する活性光線硬化型インクジェットインクにおいて、該光重合性化合物がラジカル重合性化合物であって、かつ該分散剤の酸価がアミン価よりも大きいことを特徴とする活性光線硬化型インクジェットインク。」
　そして、同【００３４】には、ラジカル重合開始剤を用いることが記載され、実施例（【００７４】、【００８１】、【００８３】、【００８５】、【００８７】）には、顔料分散剤の具体例として、「ＰＢ８２２（味の素ファインテクノ社製、高分子分散剤、酸価１８．５ｍｇ／ｇＫＯＨ、アミン価１５．９ｍｇ／ｇＫＯＨ）」、「ＰＢ８２１（味の素ファインテクノ社製、高分子分散剤、酸価３０．４ｍｇ／ｇＫＯＨ、アミン価１０．２ｍｇ／ｇＫＯＨ）」、「ディスパロンＥＤ−２５１（楠本化成社製、高分子分散剤、酸価１９ｍｇ／ｇＫＯＨ、アミン価１３．４ｍｇ／ｇＫＯＨ）」が記載され、同【００９３】には、インクの保存安定性の評価に際し、インクを、ガラス瓶に収容した旨記載されているから、引用文献１'''には、次の発明が記載されているといえる。 
　・「光重合性化合物、顔料、分散剤、ラジカル重合開始剤を含有する活性光線硬化型インクジェットインクにおいて、該光重合性化合物がラジカル重合性化合物であって、かつ該分散剤の酸価がアミン価よりも大きいことを特徴とする活性光線硬化型インクジェットインクであって、分散剤は、具体例として、ＰＢ８２２、ＰＢ８２１、ディスパロンＥＤ−２５１を内包するものであり、収容体に収容されたもの。」（以下、「引１'''インク」という。） 
　・「「引１'''インク」を収容した収容体。」（以下、「引１'''収容体」という。） 
　そして、当該「引１'''インク」及び「引１'''収容体」は、上記引用文献１に記載された「引１インク」及び「引１収容体」と同等のものであり、本件発明とは、上記相違点１、２と同様の相違点が認められる。そして、当該相違点１、２に係る本件発明の構成が、上記引用文献２〜８から容易想到の事項であるといえないことは、上記のとおりであり、また、引用文献１'''にも、当該相違点１、２が容易想到の事項であるというに足りる記載は見当たらない。
　したがって、本件発明は、引用文献１'''に記載された発明に対して、進歩性を有するものといえる。
　(8) 申立人Ｃの意見書における主張について
　申立人Ｃは意見書において、特許権者の意見書における主張に対して、次のように主張する。
　すなわち、特許権者は意見書において、本件発明１では、ラジカル重合性化合物の中でも、特に、ビニルエーテル基と(メタ）アクリレート基とを有するラジカル重合性化合物を使用する場合において、インクジェット組成物に０．０５重量％以上の水を含有させることで、水が該重合性化合物の重合禁止作用を持つと推測され、優れた保存安定性の効果が得られる旨主張し、さらに、本件特許明細書の表１に記載された実施例１３と１９の比較、実施例５と１８の比較から、ビニルエーテル基と(メタ）アクリレート基とを有するラジカル重合性化合物であるＶＥＥＡを含む方が、重合ゲル化（増粘）が特に課題となることが示されているとも主張するが、同表１の実施例１２と１３の比較からみて、上記「インクジェット組成物に０．０５重量％以上の水を含有させることで、水が該重合性化合物の重合禁止作用を持つと推測され、優れた保存安定性の効果が得られる」との特許権者の主張は、実施例のデータに裏付けられたものとはいえない旨主張する。
　そこで、当該主張について検討すると、確かに、上記表１の実施例１２と１３に照らすと、特許権者が挙げた実施例１３と１９の比較から、ビニルエーテル基と(メタ）アクリレート基とを有するラジカル重合性化合物であるＶＥＥＡを含む方が、重合ゲル化（増粘）が特に課題となることまで看取できるとは言い難い。しかしながら、上記(4)エ(ウ)において検討したとおり、本件発明１の水分量の規定には、有意な意義が認められ、特に、その下限値には、保存安定性に関する意義が存在することを認めることができるのであるから、「インクジェット組成物に０．０５重量％以上の水を含有させることで、水が該重合性化合物の重合禁止作用を持つと推測され、優れた保存安定性の効果が得られる」という上記特許権者の主張自体が、実施例等に裏付けがなく採用に値しないものとはいえない。
　したがって、上記申立人Ｃの主張を採用することはできない。
　
　３　取消理由(2)（サポート要件）について
　取消理由(2)は、本件訂正前の請求項１〜７、１３、１４の記載について、おおむね次の事項をサポート要件違反の理由として指摘したものである。
　すなわち、本件訂正前の請求項１〜７、１３、１４に係る発明は、本件特許明細書の発明の詳細な説明の記載、中でも【０００４】、【０００５】の記載によると、特に重合性化合物から水分を除去するのに過大な工程や時間が必要となるため、結果として紫外線硬化型インクジェット組成物を製造するのに効率性が低下してしまうことに鑑みてなされたものであって、製造効率が高い紫外線硬化型インクジェット組成物及びその組成物を充填する収容体を提供することを目的の一つとするものと解されるから、ラジカル重合性化合物として、どのような化合物を使用し、該化合物からいかに製造効率よく水分を除去するのかが重要となるところ、本件特許明細書の発明の詳細な説明における当該化合物についての説明は、ビニルエーテル基と（メタ）アクリレート基とを有するラジカル重合性化合物に始終し、また、実施例・比較例においてもその大部分はこれを含むものが検証の対象とされていることから、当該発明の詳細な説明の記載に接した当業者は、ラジカル重合性化合物についての特定をせず、広範な化合物を包含する、本件訂正前の請求項１〜７、１３、１４に係る発明の全般にわたって、上記課題を解決することができると認識することはできないとした。 
　そこで、本件訂正後の請求項１〜７、９〜１４の記載について、あらためて上記の点を検討すると、本件訂正後の請求項１〜７、９〜１４に係る発明は、いずれも、ラジカル重合性化合物として、ビニルエーテル基と（メタ）アクリレート基とを有するラジカル重合性化合物を含有するものとなったため、これらの発明は、発明の詳細な説明の記載から、当業者において、上記の課題が解決できると認識できる範囲内のものとなったということができる。
　したがって、これらの発明に係る本件特許１〜７、９〜１４は、特許法第３６条第１号に規定する要件を満たしていない特許出願に対してされたものとはいえず、同法第１１３条第４号には該当しない。
　４　小括
　以上の検討のとおり、平成３０年１１月１４日付けで通知した取消理由は、いずれも理由がない。
第５　取消理由通知において採用しなかった特許異議申立理由についての判断 
　
　上記第４において検討した、上記進歩性についての取消理由は、おおむね申立人Ａ〜Ｃが主張する進歩性についての特許異議申立理由と同旨であり（なお、上記引用文献のほかに、申立人Ａは、ビニルエーテル基と（メタ）アクリレート基とを有するラジカル重合性化合物に関する文献として、特開２０１３−２０２９３５号公報を、申立人Ｂは、酸素透過度に関する文献として、特開２０１４−５４３８号公報を、それぞれ提出しているが、これらの文献は、上記引用文献８に類似するものであり、上記水分量に関する記載はないため、これらの文献をさらに参酌しても上記の進歩性の判断は変わらない。）、また、上記サポート要件についての取消理由は、申立人Ｂが主張するサポート要件についての特許異議申立理由と同旨である。
　そのほかに、特許異議申立理由として、(i)申立人Ａは、甲第１０号証として実験成績証明書を提出し、その実験結果を根拠にして、甲第１〜３号証（それぞれ上記引用文献１''、引用文献１'、引用文献１'''に対応）に基づく新規性について主張し、(ii)申立人Ｂは、本件特許請求の範囲に記載された「顔料分散剤」の定義が判然としないことを理由に、明確性要件について主張する。
　そこで、これらの主張について、以下検討をする。
　１　申立人Ａの主張について
　本件特許明細書の【００３９】には、「組成物における水分量を調整する方法として、例えば、組成物の各成分、例えば重合性化合物、中の水分量を低減する方法、組成物から水分を除去する方法、組成物の調製時に混入する水分量を低減させる方法などが挙げられる」ことが記載されている。
　そうすると、組成物における水分量は、当該組成物を構成する各成分に含まれる水分量や、組成物の調製時に混入する水分量に影響されることが分かるから、追試実験により、先行文献記載の実施例における水分量を正確に検証するためには、当該実施例の組成物を構成する各成分に含まれる水分量や、当該実施例の組成物の調製時に混入する水分量のデータが必要であるということができる。
　この点を踏まえて、申立人Ａが提出した実験成績証明書（甲第１０号証）を精査すると、そこには、甲第１〜３号証に記載された実施例の水分量について追試実験した結果が示されているものの、上記データに配慮した形跡は見当たらない。また、甲第１〜３号証の実施例に関する記載を仔細にみても、上記データなどについては何ら記載されていない。
　そうすると、上記実験成績証明書記載の実験結果は、上記データを考慮することなくなされたものであって、正確性を欠くものといわざるを得ないから、当該実験結果に基づく、申立人Ａの上記主張は採用できない。
　２　申立人Ｂの主張について
　本件特許請求の範囲において使用されている「顔料分散剤」なる用語は、上記第４の２に列記した引用文献１などにおいても使用されるとおり、当業者間で普通に使用されている用語と解されるから、当該用語の意味が、当業者において理解できないほど不明瞭であるとは認められない。　　
　したがって、申立人Ｂが主張する特許異議申立理由を採用することはできない。
　
第６　結び
　以上のとおり、本件特許１〜７、９〜１４は、特許法第２９条の規定に違反してされたものであるとも、同法第３６条第６項に規定する要件を満たしていない特許出願に対してされたものであるともいえず、同法第１１３条第２号又は第４号のいずれにも該当するものではないから、上記取消理由通知に記載した取消理由及び特許異議申立書に記載された特許異議申立理由によっては、取り消すことはできない。  
　また、ほかに本件特許１〜７、９〜１４を取り消すべき理由を発見しない。 
　そして、上記第２のとおり、本件訂正により、請求項８は削除されたので、当該請求項８を対象とする特許異議の申立てについては、申立ての対象が存在しないものとなったため、特許法第１２０条の８第１項で準用する同法第１３５条の規定により却下する。  
　よって、結論のとおり決定する。
【異議決定日】
令和１年５月１５日（２０１９．５．１５）
【訂正の要旨】
審決（決定）の【理由】欄参照。
（５７）【特許請求の範囲】
　【請求項１】
　顔料、顔料分散剤、ラジカル重合性化合物、及び光重合開始剤を含有し、収容体に収容されたラジカル重合型の紫外線硬化型インクジェット組成物であって、
　ラジカル重合型の紫外線硬化型インクジェット組成物の全量に対して、水分量が０．０５質量％以上０．２質量％以下であり、前記顔料分散剤の酸価が５０ｍｇＫＯＨ／ｇ以下であり、前記顔料分散剤のアミン価が１７ｍｇＫＯＨ／ｇ以下であり、前記顔料分散剤の酸価とアミン価の少なくともいずれかが１０ｍｇＫＯＨ／ｇ以上であ
り、
　
前記ラジカル重合性化合物として、ビニルエーテル基と（メタ）アクリレート基とを有するラジカル重合性化合物を含有する、
ラジカル重合型の紫外線硬化型インクジェット組成物。
　【請求項２】
　前記顔料分散剤のアミン価が５ｍｇＫＯＨ／ｇ以下である、請求項１記載のラジカル重合型の紫外線硬化型インクジェット組成物。
　【請求項３】
　前記顔料分散剤の酸価が１２ｍｇＫＯＨ／ｇ以下である、請求項１又は２に記載のラジカル重合型の紫外線硬化型インクジェット組成物。
　【請求項４】
　前記顔料分散剤の酸価とアミン価の合計量が、１５ｍｇＫＯＨ／ｇ以上９０ｍｇＫＯＨ／ｇ以下である、請求項１〜３のいずれか１項に記載のラジカル重合型の紫外線硬化型インクジェット組成物。
　【請求項５】
　前記顔料分散剤の酸価とアミン価の合計量が、３４ｍｇＫＯＨ／ｇ以下である、請求項１〜４のいずれか１項に記載のラジカル重合型の紫外線硬化型インクジェット組成物。
　【請求項６】
　前記ラジカル重合性化合物の含有量が、ラジカル重合型の紫外線硬化型インクジェット組成物の全量に対して、４５質量％以上である、請求項１〜５のいずれか１項に記載のラジカル重合型の紫外線硬化型インクジェット組成物。
　【請求項７】
　前記光重合開始剤としてアシルホスフィンオキサイド系化合物を含有する、請求項１〜６のいずれか１項に記載のラジカル重合型の紫外線硬化型インクジェット組成物。
　【請求項８】（削除）
　【請求項９】
　前記ビニルエーテル基と（メタ）アクリレート基とを有するラジカル重合性化合物を、前記紫外線硬化型組成物の全量に対して、１０〜７０質量％含有する、請求項
１〜７のいずれか１項に
　【請求項１０】
　前記ビニルエーテル基と（メタ）アクリレート基とを有するラジカル重合性化合物を、前記紫外線硬化型組成物の全量に対して、２０質量％以下含有する、請求項
１〜７および９のいずれか１項に
　【請求項１１】
　前記ビニルエーテル基と（メタ）アクリレート基とを有するラジカル重合性化合物として、下記一般式（１）：
　ＣＨ２＝ＣＲ１−ＣＯＯＲ２−Ｏ−ＣＨ＝ＣＨ−Ｒ３　・・・（１）
（式中、Ｒ１は水素原子又はメチル基であり、Ｒ２は炭素数２〜２０の２価の有機残基であり、Ｒ３は水素原子又は炭素数１〜１１の１価の有機残基である。）で表されるビニルエーテル基含有（メタ）アクリル酸エステル類を含有する、請求項
１〜７，９および１０
　【請求項１２】
　前記ビニルエーテル基含有（メタ）アクリル酸エステル類がアクリル酸２−（ビニロキシエトキシ）エチルである、請求項１１に記載のラジカル重合型の紫外線硬化型インクジェット組成物。
　【請求項１３】
　請求項
１〜７および９〜１２
　【請求項１４】
　前記収容体は、酸素透過度が、２３℃且つ湿度６５％において、０．０１ｃｃ〜５．０ｃｃ・２０μｍ／（ｍ２・ｄａｙ・ａｔｍ）である部材からなる容器に前記ラジカル重合型の紫外線硬化型インクジェット組成物が充填されたものであるか、少なくとも前記ラジカル重合型の紫外線硬化型インクジェット組成物を充填した容器を、酸素透過度が、２３℃且つ湿度６５％において、０．０１ｃｃ〜５．０ｃｃ・２０μｍ／（ｍ２・ｄａｙ・ａｔｍ）である部材からなる包装体により密封したものであるか、の少なくとも何れかである、請求項１３に記載の収容体。